(57)【要約】 【課題】  格子形状の隔壁を備えたＰＤＰの放電特性を改善する。【解決手段】  誘電体層３を被覆する保護層が、電子線によって励起されることにより波長域２００〜３００ｎｍ内にピークを有するカソード・ルミネッセンス発光を行う酸化マグネシウム結晶体を含む結晶酸化マグネシウム層５を有し、放電空間Ｓ内に封入される放電ガスが、大気圧に対して８０ｔｏｒｒ以上低い値を維持する圧力に設定されている。【選択図】    図２
2006127901.tif 000002
【特許請求の範囲】
【請求項１】
放電空間を介して対向する前面基板および背面基板と、この前面基板と背面基板のうちの何れかの基板に形成された複数の行電極対およびこの行電極対との交差部分の放電空間に単位発光領域を構成する列電極と、行電極対または列電極を被覆する誘電体層と、この誘電体層を被覆する保護層とを備え、放電空間内に放電ガスが封入されているプラズマディスプレイパネルにおいて、
前記保護層が、電子線によって励起されることにより波長域２００〜３００ｎｍ内にピークを有するカソード・ルミネッセンス発光を行う酸化マグネシウム結晶体を含む結晶酸化マグネシウム層を有し、
前記放電空間内に封入される放電ガスが、大気圧に対して８０ｔｏｒｒ以上低い値を維持する圧力に設定されている、
ことを特徴とするプラズマディスプレイパネル。
【請求項２】
前記放電ガスの圧力が５００ｔｏｒｒ以下に設定されている請求項１に記載のプラズマディスプレイパネル。
【請求項３】
前記放電ガスの圧力が４７０ｔｏｒｒ以下に設定されている請求項１に記載のプラズマディスプレイパネル。
【請求項４】
前記放電ガスの圧力が４５０ｔｏｒｒ以下に設定されている請求項１に記載のプラズマディスプレイパネル。
【請求項５】
前記酸化マグネシウム結晶体が、気相酸化法によって生成された酸化マグネシウム単結晶体である請求項１に記載のプラズマディスプレイパネル。
【請求項６】
前記酸化マグネシウム結晶体が、２３０ないし２５０ｎｍ内にピークを有するカソード・ルミネッセンス発光を行う請求項１に記載のプラズマディスプレイパネル。
【請求項７】
前記酸化マグネシウム結晶体が、５００オングストローム以上の粒径を有している請求項１に記載のプラズマディスプレイパネル。
【請求項８】
前記酸化マグネシウム結晶体が、２０００オングストローム以上の粒径を有している請求項１に記載のプラズマディスプレイパネル。
【請求項９】
前記酸化マグネシウム結晶体が、立方体の単結晶構造を有する酸化マグネシウム単結晶体である請求項１に記載のプラズマディスプレイパネル。
【請求項１０】
前記酸化マグネシウム結晶体が、立方体の多重結晶構造を有する酸化マグネシウム単結晶体である請求項１に記載のプラズマディスプレイパネル。
【請求項１１】
前記保護層が、結晶酸化マグネシウム層と蒸着またはスパッタリングによって形成される薄膜酸化マグネシウム層とによる積層構造を有している請求項１に記載のプラズマディスプレイパネル。
【請求項１２】
前記保護層が、結晶酸化マグネシウム層による単層構造を有している請求項１に記載のプラズマディスプレイパネル。
【発明の詳細な説明】
【技術分野】
【０００１】
この発明は、プラズマディスプレイパネルの構成に関する。
【背景技術】
【０００２】
従来の面放電方式交流型プラズマディスプレイパネル（以下、ＰＤＰという）は、放電空間を挟んで対向される二枚のガラス基板の間に、行方向に延び列方向に並設された複数の行電極対と、列方向に延び行方向に並設されて行電極対との交差する部分の放電空間にマトリックス状に単位発光領域（放電セル）を構成する複数の列電極と、これらの電極を被覆する誘電体層と、各単位発光領域ごとに赤，緑，青に色分けされて形成された蛍光体層と、各単位発光領域を区画する隔壁が形成され、放電空間内に所要の圧力の放電ガスが封入された構成を備えている。
【０００３】
そして、誘電体層の単位発光領域に対向する面には、ＭｇＯ等によって形成されて誘電体層の保護機能と単位発光領域内への２次電子放出機能を有する保護層によって被覆されている。
【０００４】
このような構成のＰＤＰは、その製造工程において、二枚のガラス基板が重ね合わされてその間に形成される放電空間が封止された後、排気によって放電空間が真空にされ、この後、放電空間内に所要の圧力を有する放電ガスが封入されることによって製造される。
【０００５】
ここで、放電空間内に封入される放電ガスの圧力は、大気圧よりも低くなるように設定されている。
【０００６】
このため、通常、ＰＤＰの製造が行われる平地（大気圧：約７６０ｔｏｒｒ）においては、放電空間を挟むガラス基板が大気圧によって内側方向に押圧されて、隔壁との間に隙間が形成されることがなく、ＰＤＰの駆動時にガラス基板の振動によって可聴域における異音が発生することはない。
【０００７】
しかしながら、例えば標高の高い高地においては、大気圧と放電空間内の放電ガスの圧力差が小さくなり、放電ガスの圧力によってガラス基板が膨らんで隔壁との間に隙間が出来、このため、ＰＤＰの駆動時にガラス基板の振動によって可聴域における異音が発生するという問題が生じてくる。
【０００８】
従来、このようなガラス基板の振動による異音の発生を防止するために、放電空間内の非表示領域部分に吸音材を配置して、ガラス基板の共振振動を吸収するようにしたＰＤＰが提案されている（特許文献１参照）が、ガラス基板の振動そのものの発生を防止するものではなく、異音の発生防止効果はあまり期待することが出来ない。
【０００９】
【特許文献１】特開２００３−１８７７１２号公報
【発明の開示】
【発明が解決しようとする課題】
【００１０】
この発明は、上記のような従来のＰＤＰにおける問題点を解決することをその解決課題の一つとしている。
【課題を解決するための手段】
【００１１】
この発明（請求項１に記載の発明）によるプラズマディスプレイパネルは、上記課題を解決するために、放電空間を介して対向する前面基板および背面基板と、この前面基板と背面基板のうちの何れかの基板に形成された複数の行電極対およびこの行電極対との交差部分の放電空間に単位発光領域を構成する列電極と、行電極対または列電極を被覆する誘電体層と、この誘電体層を被覆する保護層とを備え、放電空間内に放電ガスが封入されているプラズマディスプレイパネルにおいて、前記保護層が、電子線によって励起されることにより波長域２００〜３００ｎｍ内にピークを有するカソード・ルミネッセンス発光を行う酸化マグネシウム結晶体を含む結晶酸化マグネシウム層を有し、前記放電空間内に封入される放電ガスが、大気圧に対して８０ｔｏｒｒ以上低い値を維持する圧力に設定されていることを特徴としている。
【発明を実施するための最良の形態】
【００１２】
この発明によるＰＤＰは、前面ガラス基板と背面ガラス基板の間に、行方向に延びる行電極対と、列方向に延びて行電極対との交差部分の放電空間に放電セルを形成する列電極が設けられ、行電極対を被覆する誘電体層の表面が保護層によって被覆され、この保護層が、電子線によって励起されることにより波長域２００〜３００ｎｍ内（特に、２３０〜２５０ｎｍ内，２３５ｎｍ付近）にピークを有するカソード・ルミネッセンス発光を行う酸化マグネシウム結晶体を含む結晶酸化マグネシウム層を有しており、前面ガラス基板と背面ガラス基板の間の放電空間内に、標高によって異なる大気圧に対して高地における大気圧よりも８０ｔｏｒｒ以上低い値を維持する圧力の放電ガスが封入されているＰＤＰをその最良の実施形態としている。
【００１３】
この実施形態におけるＰＤＰは、放電空間内に封入される放電ガスの圧力が、高地において大気圧が低い場合でもこの大気圧よりも８０ｔｏｒｒ以上低い値を維持する圧力に設定されていることによって、大気圧の低下によってガラス基板が膨らむのが防止され、これによって、ＰＤＰの駆動時にパネルから振動による可聴域における異音の発生を防止することが出来るようになる。
【００１４】
そして、このとき、誘電体層の保護層を構成する結晶酸化マグネシウム層が、電子線によって励起されることにより波長域２００〜３００ｎｍ内にピークを有するカソード・ルミネッセンス発光を行う酸化マグネシウム結晶体を含んでいることによって、放電空間内に封入されている放電ガスの圧力が低い場合でも、保護層が良好な耐スパッタ性を維持でき、その寿命が短くなるのが防止される。
【実施例】
【００１５】
図１ないし３は、この発明によるＰＤＰの実施形態の一実施例を示しており、図１はこの実施例におけるＰＤＰを模式的に示す正面図、図２は図１のＶ−Ｖ線における断面図、図３は図１のＷ−Ｗ線における断面図である。
【００１６】
この図１ないし３に示されるＰＤＰは、表示面である前面ガラス基板１の背面に、複数の行電極対（Ｘ，Ｙ）が、前面ガラス基板１の行方向（図１の左右方向）に延びるように平行に配列されている。
【００１７】
行電極Ｘは、Ｔ字形状に形成されたＩＴＯ等の透明導電膜からなる透明電極Ｘａと、前面ガラス基板１の行方向に延びて透明電極Ｘａの狭小の基端部に接続された金属膜からなるバス電極Ｘｂとによって構成されている。
【００１８】
行電極Ｙも同様に、Ｔ字形状に形成されたＩＴＯ等の透明導電膜からなる透明電極Ｙａと、前面ガラス基板１の行方向に延びて透明電極Ｙａの狭小の基端部に接続された金属膜からなるバス電極Ｙｂとによって構成されている。
【００１９】
この行電極ＸとＹは、前面ガラス基板１の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００２０】
前面ガラス基板１の背面には、列方向において隣接する行電極対（Ｘ，Ｙ）の互いに背中合わせになったバス電極ＸｂとＹｂの間に、このバス電極Ｘｂ，Ｙｂに沿って行方向に延びる黒色または暗色の光吸収層（遮光層）２が形成されている。
【００２１】
さらに、前面ガラス基板１の背面には、行電極対（Ｘ，Ｙ）を被覆するように誘電体層３が形成されており、この誘電体層３の背面には、互いに隣接する行電極対（Ｘ，Ｙ）の背中合わせに隣り合うバス電極ＸｂおよびＹｂに対向する位置およびこの隣り合うバス電極ＸｂとＹｂの間の領域部分に対向する位置に、誘電体層３の背面側に突出する嵩上げ誘電体層３Ａが、バス電極Ｘｂ，Ｙｂと平行に延びるように形成されている。
【００２２】
この誘電体層３と嵩上げ誘電体層３Ａの背面側には、蒸着法またはスパッタリングによって形成された薄膜の酸化マグネシウム層（以下、薄膜酸化マグネシウム層という）４が形成されていて、誘電体層３と嵩上げ誘電体層３Ａの背面の全面を被覆している。
【００２３】
そして、この薄膜酸化マグネシウム層４の背面側には、後述するような立方体の結晶構造を有する酸化マグネシウム結晶体を含む酸化マグネシウム層（以下、結晶酸化マグネシウム層という）５が形成されている。
【００２４】
この薄膜酸化マグネシウム層４と結晶酸化マグネシウム層５とによって、誘電体層３の保護機能と後述する放電セルＣ内への２次電子放出機能を有する保護層が構成されている。
【００２５】
この結晶酸化マグネシウム層５は、薄膜酸化マグネシウム層４の背面の全面または一部、例えば、後述する放電セルに面する部分に形成されている（図示の例では、結晶酸化マグネシウム層５が薄膜酸化マグネシウム層４の背面の全面に形成されている例が示されている）。
【００２６】
一方、前面ガラス基板１と平行に配置された背面ガラス基板６の表示側の面上には、列電極Ｄが、各行電極対（Ｘ，Ｙ）の互いに対になった透明電極ＸａおよびＹａに対向する位置において行電極対（Ｘ，Ｙ）と直交する方向（列方向）に延びるように、互いに所定の間隔を開けて平行に配列されている。
【００２７】
背面ガラス基板６の表示側の面上には、さらに、列電極Ｄを被覆する白色の列電極保護層(誘電体層）７が形成され、この列電極保護層７上に、隔壁８が形成されている。
【００２８】
この隔壁８は、各行電極対（Ｘ，Ｙ）のバス電極ＸｂとＹｂに対向する位置において行方向に延び列方向に並設された複数の横壁８Ａと、隣接する列電極Ｄの間の中間位置において列方向に延び行方向に並設された複数の縦壁８Ｂとによって略格子形状を有するように成形されている。
【００２９】
そして、この隔壁８の横壁８Ａに、行方向に延びる隙間ＳＬが形成されている。
【００３０】
この格子形状を有する隔壁８によって、前面ガラス基板１と背面ガラス基板６の間の放電空間Ｓが、各行電極対（Ｘ，Ｙ）において互いに対になっている透明電極ＸａとＹａに対向する部分に形成される放電セルＣ毎に、それぞれ方形に区画されている。
【００３１】
放電空間Ｓに面する隔壁８の横壁８Ａおよび縦壁８Ｂの側面と列電極保護層７の表面には、これらの五つの面を全て覆うように蛍光体層９が形成されており、この蛍光体層９の色は、各放電セルＣ毎に赤，緑，青の三原色が行方向に順に並ぶように配列されている。
【００３２】
嵩上げ誘電体層３Ａは、この嵩上げ誘電体層３Ａを被覆している結晶酸化マグネシウム層５（または、結晶酸化マグネシウム層５が薄膜酸化マグネシウム層４の背面の放電セルＣに対向する部分にのみ形成されている場合には、薄膜酸化マグネシウム層４）が隔壁８の横壁８Ａの表示側の面に当接される（図２参照）ことによって、放電セルＣと横壁８Ａに形成された隙間ＳＬの間をそれぞれ閉じているが、縦壁８Ｂの表示側の面には当接されておらず（図３参照）、その間に隙間ｒが形成されて、行方向において隣接する放電セルＣ間がこの隙間ｒを介して互いに連通されている。
【００３３】
放電空間Ｓ内には、キセノンガスを含む放電ガスが封入されている。
【００３４】
この放電ガスの放電空間Ｓへの封入圧力は、大気圧に対して８０ｔｏｒｒ以上低い値を維持する圧力に設定される。
【００３５】
例えば、この放電ガスの放電空間Ｓへの封入圧力は、５００ｔｏｒｒ以下に設定される。
【００３６】
上記結晶酸化マグネシウム層５は、前述したような酸化マグネシウム結晶体が、スプレ法や静電塗布法などの方法によって誘電体層３および嵩上げ誘電体層３Ａを被覆している薄膜酸化マグネシウム層４の背面側の表面に付着されることによって形成される。
【００３７】
なお、この実施例においては、誘電体層３および嵩上げ誘電体層３Ａの背面に薄膜酸化マグネシウム層４が形成され、この薄膜酸化マグネシウム層４の背面に結晶酸化マグネシウム層５が形成される例について説明が行われるが、誘電体層３および嵩上げ誘電体層３Ａの背面に結晶酸化マグネシウム層５が形成された後、この結晶酸化マグネシウム層５の背面に薄膜酸化マグネシウム層４が形成されるようにしても良い。
【００３８】
図４は、誘電体層３の背面に薄膜酸化マグネシウム層４が形成され、この薄膜酸化マグネシウム層４の背面に、酸化マグネシウム結晶体がスプレ法や静電塗布法などの方法によって付着されて結晶酸化マグネシウム層５が形成されている状態を示している。
【００３９】
また、図５は、誘電体層３の背面に酸化マグネシウム結晶体がスプレ法や静電塗布法などの方法によって付着されて結晶酸化マグネシウム層５が形成された後、薄膜酸化マグネシウム層４が形成されている状態を示している。
【００４０】
上記ＰＤＰの単結晶酸化マグネシウム層５は、下記の材料および方法によって形成されている。
【００４１】
すなわち、結晶酸化マグネシウム層５の形成材料となる電子線によって励起されることにより波長域２００〜３００ｎｍ内（特に、２３０〜２５０ｎｍ内，２３５ｎｍ付近）にピークを有するＣＬ発光を行う酸化マグネシウム結晶体とは、例えば、マグネシウムを加熱して発生するマグネシウム蒸気を気相酸化して得られるマグネシウムの単結晶体（以下、このマグネシウムの単結晶体を気相法酸化マグネシウム単結晶体という）を含み、この気相法酸化マグネシウム単結晶体には、例えば、図６のＳＥＭ写真像に示されるような、立方体の単結晶構造を有する酸化マグネシウム単結晶体と、図７のＳＥＭ写真像に示されるような、立方体の結晶体が互いに嵌り込んだ構造（すなわち、立方体の多重結晶構造）を有する酸化マグネシウム単結晶体が含まれる。
【００４２】
この気相法酸化マグネシウム単結晶体は、後述するように、放電遅れの減少などの放電特性の改善に寄与する。
【００４３】
そして、この気相法酸化マグネシウム単結晶体は、他の方法によって得られる酸化マグネシウムと比較すると、高純度であるとともに微粒子が得られ、さらに、粒子の凝集が少ないなどの特徴を備えている。
【００４４】
この実施例においては、ＢＥＴ法によって測定した平均粒径が５００オングストローム以上（好ましくは、２０００オングストローム以上）の気相法酸化マグネシウム単結晶体が用いられる。
【００４５】
なお、気相法酸化マグネシウム単結晶体の合成については、『材料』昭和６２年１１月号，第３６巻第４１０号の第１１５７〜１１６１頁の『気相法によるマグネシア粉末の合成とその性質』等に記載されている。
【００４６】
この結晶酸化マグネシウム層５は、前述したように、気相法酸化マグネシウム単結晶体がスプレ法や静電塗布法などの方法によって付着されることにより形成される。
上記のＰＤＰは、画像形成のためのリセット放電およびアドレス放電，維持放電が放電セルＣ内において行われる。
【００４７】
そして、リセット放電が放電セルＣ内において発生される際に、この放電セルＣ内に結晶酸化マグネシウム層５が形成されていることによってリセット放電によるプライミング効果が長く持続し、これによって、列方向において互いに隣接している放電セルＣ間が前述したように隔壁８の横壁８Ａと嵩上げ誘電体層３Ａとによって閉じられている場合でも、このリセット放電の次に行われるアドレス放電の放電確率が向上される。
【００４８】
上記ＰＤＰは、図８および９に示されるように、結晶酸化マグネシウム層５が、前述したような気相法酸化マグネシウム単結晶体によって形成されていることにより、放電によって発生する電子線の照射によって、結晶酸化マグネシウム層５に含まれる粒径の大きな気相法酸化マグネシウム単結晶体から、３００〜４００ｎｍにピークを有するＣＬ発光に加えて、波長域２００〜３００ｎｍ内（特に、２３０〜２５０ｎｍ，２３５ｎｍ付近）にピークを有するＣＬ発光が励起される。
【００４９】
この２３５ｎｍにピークを有するＣＬ発光は、図１０に示されるように、通常の蒸着法によって形成される酸化マグネシウム層（この実施例における薄膜酸化マグネシウム層４）からは励起されず、３００〜４００ｎｍにピークを有するＣＬ発光のみが励起される。
【００５０】
また、図８および９から分かるように、波長域２００〜３００ｎｍ内（特に、２３０〜２５０ｎｍ，２３５ｎｍ付近）にピークを有するＣＬ発光は、気相法酸化マグネシウム単結晶体の粒径が大きくなるほどそのピーク強度が大きくなる。
【００５１】
この波長域２００〜３００ｎｍにピークを有するＣＬ発光の存在によって、放電特性の改善（放電遅れの減少，放電確率の向上）がさらに図られるものと推測される。
【００５２】
すなわち、この結晶酸化マグネシウム層５による放電特性の改善（放電遅れの減少，放電確率の向上）は、波長域２００〜３００ｎｍ内（特に、２３０〜２５０ｎｍ内，２３５ｎｍ付近）にピークを有するＣＬ発光を行う気相法酸化マグネシウム単結晶体が、そのピーク波長に対応したエネルギ準位を有し、そのエネルギ準位によって電子を長時間（数ｍｓｅｃ以上）トラップすることができ、この電子が電界によって取り出されることで、放電開始に必要な初期電子が得られことによって為されるものと推測される。
【００５３】
そして、この気相法酸化マグネシウム単結晶体による放電特性の改善効果（放電遅れの減少，放電確率の向上）が、波長域２００〜３００ｎｍ内（特に、２３０〜２５０ｎｍ内，２３５ｎｍ付近）にピークを有するＣＬ発光の強度が大きくなるほど大きくなるのは、ＣＬ発光強度と気相法酸化マグネシウム単結晶体の粒径との間にも相関関係があるためである。
【００５４】
すなわち、大きな粒径の気相法酸化マグネシウム単結晶体を形成しようとする場合には、マグネシウム蒸気を発生させる際の加熱温度を高くする必要があるため、マグネシウムと酸素が反応する火炎の長さが長くなり、この火炎と周囲との温度差が大きくなることによって、粒径の大きい気相法酸化マグネシウム単結晶体ほど上述したようなＣＬ発光のピーク波長（例えば、２３０〜２５０ｎｍ内，２３５ｎｍ付近）に対応したエネルギ準位が多数形成されるものと考えられる。
【００５５】
また、立方体の多重結晶構造の気相法酸化マグネシウム単結晶体については、結晶面欠陥を多く含んでいて、その面欠陥エネルギ準位の存在が放電確率の改善に寄与しているとも推測される。
【００５６】
なお、結晶酸化マグネシウム層５を形成する気相法酸化マグネシウム単結晶体の粒子径（ＤＢＥＴ）は、窒素吸着法によってＢＥＴ比表面積（ｓ）が測定され、この値から次式によって算出される。
【００５７】
ＤＢＥＴ＝Ａ／ｓ×ρ
Ａ：形状計数（Ａ＝６）
ρ：マグネシウムの真密度
【００５８】
図１１は、ＣＬ発光強度と放電遅れとの相関関係を示すグラフである。
【００５９】
この図１１から、結晶酸化マグネシウム層５から励起される２３５ｎｍのＣＬ発光によって、ＰＤＰでの放電遅れが短縮されることが分かり、さらに、この２３５ｎｍのＣＬ発光強度が強いほどこの放電遅れが短縮される（放電確率が向上する）ことが分かる。
【００６０】
図１２は、上記のようにＰＤＰが薄膜酸化マグネシウム層４と結晶酸化マグネシウム層５の二層構造を備えている場合（グラフａ）と、従来のＰＤＰのように蒸着法によって形成された酸化マグネシウム層のみが形成されている場合（グラフｂ）の放電遅れ特性を比較したものである。
【００６１】
この図１２から分かるように、ＰＤＰが薄膜酸化マグネシウム層４と結晶酸化マグネシウム層５の二層構造を備えていることによって、放電遅れ特性が、従来の蒸着法によって形成された薄膜酸化マグネシウム層のみを備えているＰＤＰに比べて、著しく改善されていることが分かる。
【００６２】
結晶酸化マグネシウム層５を形成する酸化マグネシウム結晶体には、ＢＥＴ法によって測定されたその平均粒径が５００オングストローム以上のものが使用され、好ましくは、２０００〜４０００オングストロームのものが使用される。
【００６３】
この結晶酸化マグネシウム層５は、前述したように、必ずしも薄膜酸化マグネシウム層４の全面を覆うように形成する必要はなく、例えば行電極Ｘ，Ｙの透明電極Ｘａ，Ｙａに対向する部分や逆に透明電極Ｘａ，Ｙａに対向する部分以外の部分などように、部分的にパターン化して形成するようにしても良い。
【００６４】
この結晶酸化マグネシウム層５を部分的に形成する場合には、結晶酸化マグネシウム層５の薄膜酸化マグネシウム層４に対する面積比は、例えば、０．１〜８５パーセントに設定される。
【００６５】
放電空間Ｓ内に封入される放電ガスの圧力は、前述したように、大気圧に対して８０ｔｏｒｒ以上低い値を維持する圧力、例えば、５００ｔｏｒｒ以下に設定される。
【００６６】
ここで、前述したような従来のＰＤＰの高地における大気圧の低下によって駆動時にガラス基板が振動して異音が発生するという問題点の解決については、放電空間Ｓ内に封入される放電ガスの封入圧力を小さくして、高地においても放電空間Ｓの内外で大きな圧力差が維持されるようにすることが提案されるが、保護層３として蒸着ＭｇＯ層（この実施例における薄膜酸化マグネシウム層４）のみを備えた従来のＰＤＰにおいては、放電空間内の放電ガスの圧力が小さくなると、発生する異音レベルは低下するが、保護層の耐スパッタ性が低下して、放電空間内で発生される放電による保護層のスパッタ損耗が顕著になり、放電開始電圧（Ｖｆ）と放電維持最小電圧（Ｖｓｍ）の変動が大きくなってしまうという新たな問題が発生する。
【００６７】
図１３と１４は、蒸着ＭｇＯ層（この実施例における薄膜酸化マグネシウム層４）のみを備えたＰＤＰと、この実施例の結晶酸化マグネシウム層５のように立方体の結晶構造を有する酸化マグネシウム結晶体を含む酸化マグネシウム層（結晶酸化マグネシウム層）を備えたＰＤＰをそれぞれ駆動した際の、駆動時間の経過に伴う放電開始電圧（Ｖｆ）の電圧変動（ΔＶｆ）と、放電維持最小電圧（Ｖｓｍ）の電圧変動（ΔＶｓｍ）をそれぞれ示すグラフである。
【００６８】
なお、この図１３および１４において、蒸着ＭｇＯ層のみのＰＤＰについては２００Ｖ，１８０ｋＨｚによって駆動を行い、結晶酸化マグネシウム層を備えたＰＤＰについては、１９５Ｖ，９０ｋＨｚによって駆動を行って１８０ｋＨｚで換算した結果が示されている。
【００６９】
この図１３および１４から、蒸着ＭｇＯ層のみのＰＤＰに対して、結晶酸化マグネシウム層を備えたＰＤＰは、その駆動時間の経過に伴う放電開始電圧（Ｖｆ）の電圧変動（ΔＶｆ）および放電維持最小電圧（Ｖｓｍ）の電圧変動（ΔＶｓｍ）がともに小さく、耐スパッタ性が向上していることが分かる。
【００７０】
図１５は、ＰＤＰの放電空間内の放電ガス圧力と大気圧との圧力差（パネル内外差圧）を変化させてＰＤＰを駆動した際の、ＰＤＰから発生する異音レベルの測定結果を示している。
【００７１】
この図１５から、ＰＤＰの放電空間内の放電ガス圧力と大気圧との圧力差が８０ｔｏｒｒ以上ある場合には、ＰＤＰから発生する異音レベルが２５ｄＢ以下になることが分かる。
【００７２】
この異音レベルが２５ｄＢ以下の場合には、視聴者は静寂な環境下でもほとんど異音を感じることが無く、このことから、ＰＤＰの放電空間内の放電ガス圧力を大気圧との圧力差が８０ｔｏｒｒ以上になるように設定することによって、ＰＤＰからの駆動時における可聴域での異音の発生を防止することが出来るようになる。
【００７３】
図１６は、標高による大気圧の変化を示すグラフであり、図中、グラフｃが大気圧を示し、グラフｄが大気圧から８０ｔｏｒｒ低い圧力、すなわち、駆動時におけるＰＤＰからの可聴域での異音の発生を防止することが出来る放電空間内の放電ガスの圧力の標高による変化（異音発生境界）を示している。
【００７４】
この図１６から、例えば標高が２０００ｍ以上の高地においても、駆動時にＰＤＰから可聴域での異音が発生することがないように、放電空間内に封入される放電ガスの圧力を設定することが出来る。
【００７５】
例えば、非駆動時におけるＰＤＰの放電空間内の放電ガス圧力を５００ｔｏｒｒに設定した場合には、ＰＤＰの駆動によって、パネル内部の温度が約３０℃上昇して放電空間内の放電ガス圧力が約５０ｔｏｒｒ上昇し、約５５０ｔｏｒｒとなる（さらに詳しくは、パネル内部の温度が２５℃から５２．４℃に上昇した場合に、放電ガス圧力は４６ｔｏｒｒ上昇する）。
【００７６】
平地での大気圧は約７６０ｔｏｒｒであるため、平地においてＰＤＰを駆動する場合には、ＰＤＰの放電空間内の放電ガス圧力と大気圧との圧力差は約（７６０−５５０＝）２１０ｔｏｒｒとなり、図１５から、ＰＤＰから発生する異音レベルが２５ｄｂ以下に抑制されることが分かる。
【００７７】
しかしながら、例えば標高２０００ｍの高地では、大気圧が約６００ｔｏｒｒになり、駆動時におけるＰＤＰの放電空間内の放電ガス圧力と大気圧との圧力差は、約（６００−５５０＝）５０ｔｏｒｒとなって、図１５から、ＰＤＰから発生する異音レベルが３０ｄｂ以上になり、問題となる異音レベルになる。
【００７８】
したがって、この図１５および１６から、製造時にＰＤＰの放電空間内に封入される放電ガスの圧力を、５００ｔｏｒｒ以下で、標高２０００ｍ以上の高地（例えば、メキシコシティ等）においてＰＤＰが駆動された場合でも、ＰＤＰの放電空間内の放電ガス圧力と大気圧との圧力差が８０ｔｏｒｒ以上に維持されるように設定することによって、高地での駆動時にも、常にＰＤＰから可聴域における異音が発生するのを防止することが出来るようになる。
【００７９】
例えば、標高２０００ｍの高地において異音レベルを３０ｄＢ以下にするためには、大気圧が６００ｔｏｒｒ，パネル駆動による内圧上昇が５０ｔｏｒｒであるとすると、ＰＤＰの放電空間内の放電ガス圧力と大気圧との圧力差を８０ｔｏｒｒ以上に維持するために、平地でのＰＤＰの非駆動時における放電ガスの封入圧力を４７０ｔｏｒｒ以下に設定するのが望ましい。
【００８０】
さらに、標高が約２３００ｍの高地（例えば、メキシコシティ）でのＰＤＰの駆動時の異音レベルを３０ｄＢ以下にするためには、平地においてＰＤＰの非駆動時における放電ガスの封入圧力を４５０ｔｏｒｒ以下に設定するのが望ましい。
【００８１】
そして、この実施例におけるＰＤＰは、誘電体層３を被覆する保護層が結晶酸化マグネシウム層５を備えていることによって、放電空間内の放電ガスの圧力が小さくなった場合でも、十分な耐スパッタ性を維持することが出来、従来のＰＤＰにおいて生じていたような保護層の寿命が短縮されるといった問題の発生を回避することが出来る。
【００８２】
なお、上記においては、この発明を、前面ガラス基板に行電極対を形成して誘電体層によって被覆し背面ガラス基板側に蛍光体層と列電極を形成した反射型交流ＰＤＰに適用した例について説明を行ったが、この発明は、前面ガラス基板側に行電極対と列電極を形成して誘電体層によって被覆し、背面ガラス基板側に蛍光体層を形成した反射型交流ＰＤＰや、前面ガラス基板側に蛍光体層を形成し背面ガラス基板側に行電極対および列電極を形成して誘電体層によって被覆した透過型交流ＰＤＰ，放電空間の行電極対と列電極の交差部分に放電セルが形成される三電極型交流ＰＤＰ，放電空間の行電極と列電極の交差部分に放電セルが形成される二電極型交流ＰＤＰなどの種々の形式のＰＤＰに適用することが出来る。
【００８３】
また、上記においては、結晶酸化マグネシウム層５をスプレ法や静電塗布法などの方法によって付着させることにより形成する例について説明を行ったが、結晶酸化マグネシウム層５は、酸化マグネシウム結晶体を含有するペーストを、スクリーン印刷法またはオフセット印刷法，ディスペンサ法，インクジェット法，ロールコート法などの方法によって塗布することによって形成するようにしても良く、または、酸化マグネシウム結晶体を含有するペーストを支持フィルム上に塗布した後に乾燥させることによってフィルム状にし、これを薄膜酸化マグネシウム層上にラミネートするようにしても良い。
【００８４】
また、上記においては、結晶酸化マグネシウム層５が薄膜酸化マグネシウム層４に積層して形成された二層構造のＰＤＰについて説明を行ったが、図１７に示されるように、誘電体層３上に単結晶酸化マグネシウム層５のみを単層で形成するようにしても良い。
【図面の簡単な説明】
【００８５】
【図１】この発明の実施形態の実施例を示す正面図である。
【図２】図１のＶ−Ｖ線における断面図である。
【図３】図１のＷ−Ｗ線における断面図である。
【図４】同実施例において薄膜マグネシウム層上に結晶マグネシウム層が形成されている状態を示す断面図である。
【図５】同実施例において結晶マグネシウム層上に薄膜マグネシウム層が形成されている状態を示す断面図である。
【図６】立方体の単結晶構造を有する酸化マグネシウム単結晶体のＳＥＭ写真像を示す図である。
【図７】立方体の多重結晶構造を有する酸化マグネシウム単結晶体のＳＥＭ写真像を示す図である。
【図８】同実施例において酸化マグネシウム単結晶体の粒径とＣＬ発光の波長との関係を示すグラフである。
【図９】同実施例において酸化マグネシウム単結晶体の粒径と２３５ｎｍのＣＬ発光の強度との関係を示すグラフである。
【図１０】蒸着法による酸化マグネシウム層からのＣＬ発光の波長の状態を示すグラフである。
【図１１】酸化マグネシウム単結晶体からの２３５ｎｍのＣＬ発光のピーク強度と放電遅れとの関係を示すグラフである。
【図１２】保護層が蒸着法による酸化マグネシウム層のみによって構成されている場合と結晶マグネシウム層と蒸着法による薄膜マグネシウム層の二層構造になっている場合との放電遅れ特性の比較を示す図である。
【図１３】駆動時間の経過による放電開始電圧変動の比較を示すグラフである。
【図１４】駆動時間の経過による放電維持最小電圧変動の比較を示すグラフである。
【図１５】パネル内外差圧と異音レベルの相関を示すグラフである。
【図１６】同実施例において放電ガス圧力の設定方法を示すグラフである。
【図１７】同実施例において結晶マグネシウム層が単層で形成されている状態を示す断面図である。
【符号の説明】
【００８６】
１            …前面ガラス基板（前面基板）
３            …誘電体層
４            …薄膜酸化マグネシウム層
５            …結晶酸化マグネシウム層
６            …背面ガラス基板（背面基板）
７            …列電極保護層（誘電体層）
８            …隔壁
Ｃ            …放電セル（単位発光領域）
Ｘ，Ｙ        …行電極
Ｄ            …列電極
【図１】
2006127901.tif 000003
【図２】
2006127901.tif 000004
【図３】
2006127901.tif 000005
【図４】
2006127901.tif 000006
【図５】
2006127901.tif 000007
【図８】
2006127901.tif 000008
【図９】
2006127901.tif 000009
【図１０】
2006127901.tif 000010
【図１１】
2006127901.tif 000011
【図１２】
2006127901.tif 000012
【図１３】
2006127901.tif 000013
【図１４】
2006127901.tif 000014
【図１５】
2006127901.tif 000015
【図１６】
2006127901.tif 000016
【図１７】
2006127901.tif 000017
【図６】
2006127901.tif 000018
【図７】
2006127901.tif 000019